(57)【特許請求の範囲】
【請求項１】
筒状部と、
該筒状部の内側に設けられた格子状の隔壁部と、封止材とを備え、
前記筒状部と前記隔壁部、または前記隔壁部に囲まれた空間が流通孔である円柱状のハニカム構造体であり、
軸方向に垂直な断面において、
前記流通孔は、対比して開口径の大きい八角形状の第１の流通孔と、開口径の小さい四角形状の第２の流通孔とを有し、前記第１の流通孔および前記第２の流通孔は、それぞれ交互に配置されており、前記断面の中心側から前記筒状部側に向かって、隣接する前記第１の流通孔のそれぞれの中心を結ぶ線の延長線上に、前記第１の流通孔より開口径が小さく、前記筒状部側の面が前記筒状部の内面と一致した曲面を有する第３の流通孔を備え、該第３の流通孔の内方に隣接する前記第１の流通孔を第５の流通孔としたとき、該第５の流通孔における前記第３の流通孔側の面が曲面であることを特徴とするハニカム構造体。
【請求項２】
前記断面において、該断面の中心側から前記筒状部側に向かって、隣接する前記第２の流通孔のそれぞれの中心を結ぶ線の延長線上に、前記筒状部側の面が曲面の第４の流通孔を有し、前記第３の流通孔における曲面の長さが、前記第４の流通孔における曲面の長さよりも長いことを特徴とする請求項１に記載のハニカム構造体。
【請求項３】
前記第４の流通孔の内方に隣接する前記第２の流通孔を第６の流通孔としたとき、該第６の流通孔における前記第４の流通孔側の面が曲面であることを特徴とする請求項２に記載のハニカム構造体。
【請求項４】
請求項１乃至請求項３のうちいずれかに記載のハニカム構造体を備えていることを特徴とするガス処理装置。
【発明の詳細な説明】
【技術分野】
【０００１】
本発明は、排気ガスを浄化するためのフィルタ等に用いられるハニカム構造体およびこれを備えるガス処理装置に関するものである。
【背景技術】
【０００２】
従来、内燃機関，焼却炉およびボイラー等から発生する排気ガス中に含まれる微粒子等を捕集するのにフィルタが用いられている。
【０００３】
このようなフィルタには、内部を流体が流れる筒状部と、筒状部の内側に配置された格子状の通気性を有する隔壁部と、隔壁部によって囲まれており、両端が交互に封止されて流体の流入路と流出路となる複数の流通孔とを備えたハニカム構造体が用いられている。
【０００４】
そして、捕集した微粒子等が蓄積されたハニカム構造体を再生する方法として、例えば、600℃以上に加熱して微粒子を燃焼除去する方法や、ハニカム構造体の排気ガスの流入
側に酸化触媒を配置し、この酸化触媒に軽油等の燃料を供給することによって生じる酸化反応によって発生する熱を利用して微粒子を燃焼除去する方法等がある。
【０００５】
しかしながら、これらの方法によりハニカム構造体を再生すると、ハニカム構造体に熱応力が生じて、ハニカム構造体にクラックや溶損が生じる場合があった。
【０００６】
このようなクラックや溶損を防止するためのハニカム構造体が種々提案されている。例えば、特許文献１では、多数の流通孔が隔壁部を隔てて長手方向に並設された柱状のハニカム構造体であって、多数の流通孔は、長手方向に垂直な断面の面積の総和が相対的に大きくなるように、一方の端部が封止されてなる大容積貫通孔群と、断面の面積の総和が相対的に小さくなるように、他方の端部が封止されてなる小容積貫通孔群とからなり、複数個の柱状多孔質セラミック部材を含んで構成されているハニカム構造体が提案されている。
【先行技術文献】
【特許文献】
【０００７】
【特許文献１】国際公開第2004／024293号パンフレット
【発明の概要】
【発明が解決しようとする課題】
【０００８】
しかしながら、特許文献１に提案されている従来のハニカム構造体を構成する柱状多孔質セラミック部材は、断面形状が全て四角形状または八角形形状の流通孔がそれぞれ交互に配列されているので、四角形状の流通孔の延長線上にある筒状部と八角形状の流通孔の延長線上にある筒状部とに集中する応力に差が生じ、ハニカム構造体に歪が生じてクラックが生じやすく、そのクラックを起点として破損しやすいという課題があった。
【０００９】
本発明は上記課題を解決すべく案出されたものであり、捕集した微粒子の燃焼除去を頻繁に繰り返しても、クラックが生じにくく、強度を高く維持できるハニカム構造体と、このハニカム構造体を備えるガス処理装置を提供することを目的とする。
【課題を解決するための手段】
【００１０】
筒状部と、該筒状部の内側に設けられた格子状の隔壁部と、封止材とを備え、前記筒状部と前記隔壁部、または前記隔壁部に囲まれた空間が流通孔である円柱状のハニカム構造
体であり、軸方向に垂直な断面において、前記流通孔は、対比して開口径の大きい八角形状の第１の流通孔と、開口径の小さい四角形状の第２の流通孔とを有し、前記第１の流通孔および前記第２の流通孔は、それぞれ交互に配置されており、前記断面の中心側から前記筒状部側に向かって、隣接する前記第１の流通孔のそれぞれの中心を結ぶ線の延長線上に、前記第１の流通孔より開口径が小さく、前記筒状部側の面が前記筒状部の内面と一致した曲面を有する第３の流通孔を備え、該第３の流通孔の内方に隣接する前記第１の流通孔を第５の流通孔としたとき、該第５の流通孔における前記第３の流通孔側の面が曲面であることを特徴とするものである。
【００１１】
また、本発明のガス処理装置は上記構成のハニカム構造体を備えていることを特徴とするものである。
【発明の効果】
【００１２】
本発明のハニカム構造体は、開口径の大きい第１の流通孔の配列方向の延長線上に位置する筒状部に生じる応力を緩和することができるため、開口径の小さい第２の流通孔の配列方向の延長線上に位置する筒状部に生じる応力との差を小さくすることができ、筒状部にクラックが生じることを抑制できるほか、ハニカム構造体の強度を高く維持できる。
【００１３】
また、本発明のガス処理装置によれば、クラックが生じることを抑制できる本発明のハニカム構造体を備えているので、長期信頼性を向上することができる。
【図面の簡単な説明】
【００１４】
【図１】本実施形態のハニカム構造体の一例を示す、（ａ）は斜視図であり、（ｂ）は（ａ）におけるＢ−Ｂ’線での断面図である。
【図２】図１に示す例のハニカム構造体の（ａ）におけるＣ−Ｃ’線での断面における部分拡大図である。
【図３】本実施形態のハニカム構造体の他の例を示す、流体が流れる方向に対して垂直な断面における部分断面図である。
【図４】本実施形態のハニカム構造体のさらに他の例を示す、流体が流れる方向に対して垂直な断面における部分断面図である。
【図５】本実施形態のハニカム構造体のさらに他の例を示す、流体が流れる方向に対して垂直な断面における部分断面図である。
【図６】本実施形態のハニカム構造体のさらに他の例を示す、流体が流れる方向に対して垂直な断面における部分断面図である。
【図７】本実施形態の一例を模式的に示すガス処理装置の概略断面図である。
【発明を実施するための形態】
【００１５】
以下、本実施形態のハニカム構造体およびこれを用いたガス処理装置の一例について説明する。
【００１６】
図１は、本実施形態のハニカム構造体の一例を示す、（ａ）は斜視図であり、（ｂ）は（ａ）におけるＢ−Ｂ’線での断面図である。
【００１７】
ハニカム構造体11は、内部を流体が流れる筒状部５と、筒状部５の内側に、複数の流通孔を設けるように格子状に配置され、通気性を有する隔壁部２と、隔壁部２によって囲まれた流入路３と流出路４となる複数の流通孔を備えている。なお流入路３と流出路４となる流通孔は、それぞれハニカム構造体11の一端と他端が交互に封止材９により封止されている。それにより、筒状部５の内部を流れる流体は、図１に示すＡで示す方向に流れる（以下では、流体の流れる方向を、単に軸方向Ａともいう）。
【００１８】
また図２は、図１に示す例のハニカム構造体の（ａ）におけるＣ−Ｃ’線での断面における部分拡大図である。
【００１９】
図２に示すハニカム構造体11は、軸方向Ａに対して垂直な断面（以下、単に断面ともいう）において、流入路３の形状が八角形状で、かつ流出路４の形状が四角形状であり、収入路３の開口径が流出路４の開口径よりも大きい例を示しており、本実施形態においては、流入路３が開口径の大きい第１の流通孔に相当し、流出路４が開口径の小さい第２の流通孔に相当する。なお、開口径とは、流入路および流出路を構成する流通孔の開口面積の円相当径に換算したものを意味する。
【００２０】
ここで、図２に示すハニカム構造体11においては、流入路３である開口径の大きい流通孔16および流出路４である開口径の小さい流通孔17が、筒状部５内側の内方から外方に向かってそれぞれ列状に配置されている。そして、流通孔16の配列方向の延長線（図２においてＰで示す）上に筒状部５に面する曲面Ｓを有する第３の流通孔である流通孔18が、流通孔17の配列方向の延長線（図２においてＱで示す）上に第４の流通孔である流通孔19が設けられている。なお、流通孔16の配列方向の延長線上とは、流通孔16の中心部を結ぶ線の延長線上を意味し、この線が直線でない場合には、その近似線とすることができる。流通孔17の延長線上についても同意である。
【００２１】
ここで、流通孔18が有する曲面は、筒状部５の表面Ｓ１から隔壁部２の表面Ｓ２にかけて連続的に変化する曲面の例を示しているが、例えば流通孔16の角部のみが曲面となっていてもよく、流通孔18の筒状部５に面する面全体が曲面となっていてもよい。
【００２２】
それにより、流通孔18の筒状部５に面する面が曲面となっていることから、流通孔18と接する筒状部５に生じる応力が分散されやすくなり、流通孔16の配列方向の延長線Ｐ上に位置する筒状部５に生じる応力を緩和することができるので、流通孔17の配列方向の延長線Ｑ上に位置する筒状部５に生じる応力との差が小さくなる。それにより、ハニカム構造体11は、筒状部５の歪を抑制でき、筒状部５にクラックが生じにくく、強度を高く維持することができる。
【００２３】
また、開口径の小さい流通孔17の延長線Ｑ上に位置する流通孔19も、筒状部５に面する曲面を有していてもよく、図２に示すハニカム構造体11においては、流通孔19が筒状部５に面する曲面Ｓ’を有している例を示している。
【００２４】
この場合において、流通孔18における曲面の長さは、流通孔19における曲面の長さよりも長いことが好ましい。それにより、流通孔16の配列方向の延長線Ｐ上に位置する筒状部５に生じる応力と、流通孔17の配列方向の延長線Ｑ上に位置する筒状部５に生じる応力との差が小さく維持しつつ、流通孔19と接する筒状部５に生じる応力を小さくでき、筒状部５にクラックが生じにくく、強度を高く維持することができる。曲面の長さは、例えばハニカム構造体11を撮影した画像を、画像ソフトにて解析することで求めることができる。
【００２５】
なお、流通孔18,19において、曲面の曲率を変更することで、曲面の長さを変えること
もできる。
【００２６】
また、上述の例において、流通孔18が有する曲面が、筒状部５の表面Ｓ１から隔壁部２の表面Ｓ２にかけて連続的に変化する曲面であるとは、例えば、図２に示すように、表面Ｓ２の傾きが、表面Ｓ１に近付くにつれて、表面Ｓ１の傾きに近づくように、表面Ｓ１と表面Ｓ２とが繋がっていることを意味する。また、表面Ｓ１から表面Ｓ２にかけて連続的に変化している曲面Ｓの曲率は、例えば２ｍｍ−１以上４ｍｍ−１以下であって、表面Ｓ２が表面Ｓ１に近づくにつれて、上記曲率が小さくなっていることが好適である。
【００２７】
また、図２において流通孔19が有する曲面Ｓ’は、筒状部５の表面を表面Ｓ３，隔壁部２の表面を表面Ｓ４としたとき、筒状部５の表面Ｓ３から隔壁部２の表面Ｓ４にかけて連続的に変化する曲面の例を示しているが、例えば流通孔19の角部のみが曲面となっていてもよく、流通孔19の筒状部５に面する面全体が曲面となっていてもよい。
【００２８】
なおこの場合、流通孔18の曲面Ｓの曲率が流通孔19の曲面Ｓ’の曲率より大きいことが好ましい。より好ましくは、流通孔18の曲面Ｓの曲率が流通孔19の曲面Ｓ’の曲率より４ｍｍ−１以上大きければよい。このように、流通孔18の曲面Ｓの曲率が流通孔19の曲面Ｓ’の曲率より４ｍｍ−１以上大きければ、ハニカム構造体11に熱応力などの応力が生じたときに発生するクラックを少なくできるので、ハニカム構造体11の強度を高く維持できる。
【００２９】
ここで、このようなハニカム構造体11は、例えば、外径が140〜270ｍｍ、軸方向Ａの長さＬが100〜250ｍｍの円柱形状であって、軸方向Ａに対して垂直な断面における流通孔16,17は個数が100ｍｍ２当たり５〜124個（32〜800ＣＰＳＩ）である。また、隔壁部２は、厚みが0.05ｍｍ以上0.25ｍｍ以下であり、封止材９は、厚みが１ｍｍ以上５ｍｍ以下である。なお、ＣＰＳＩとはCells Per Square Inchesのことである。
【００３０】
ハニカム構造体11の流入側にディーゼルエンジン，ガソリンエンジン等の内燃機関（図示しない）が配置され、この内燃機関が作動すると、流体である排気ガスが発生し、この排気ガスは、図１（ｂ）に示すようにハニカム構造体11の流入側の封止材９が形成されていない流入路３から導入されるが封止材９によってその流出が遮られる。流出が遮られた排気ガスは、通気性を有する隔壁部２を通過して、隣接する流出路４に導入される。排気ガスが隔壁部２を通過するとき、隔壁部２の壁面や隔壁部２の気孔の表面で排気ガス中の炭素を主成分とする微粒子，硫黄が酸化してできる硫酸塩を主成分とする微粒子および高分子からなる未燃の炭化水素等の微粒子（以下、これらを総称して単に微粒子という）が捕集される。微粒子が捕集された排気ガスは、浄化された状態で、封止材９が形成されていない流出路４から外部に排出される。
【００３１】
図３は、本実施形態のハニカム構造体の他の例を示す、軸方向Ａに垂直な断面における部分断面図である。
【００３２】
ハニカム構造体12は、流通孔18，19のそれぞれの内方に隣接する流通孔20，21を構成する隔壁部２の筒状部５側の面Ｔが曲面であるハニカム構造体である。
【００３３】
ハニカム構造体12は、流通孔20，21を構成する隔壁部２の筒状部５側の面Ｔが曲面であると、流通孔20，21を構成する隔壁部２に生じる応力が流通孔20，21の筒状部５側の面Ｔで分散されやすいため、ハニカム構造体12に熱応力などの応力が生じて筒状部５または流通孔20，21より筒状部５側にある隔壁部２などにクラックが生じたとしても、そのクラックが流通孔20，21の筒状部５側の面Ｔを有する隔壁部２からハニカム構造体12の内方側に伝搬しにくいので、ハニカム構造体12の強度をさらに高く維持することができて好適である。
【００３４】
図４は、本実施形態のハニカム構造体のさらに他の例を示す、軸方向Ａに垂直な断面における部分断面図である。
【００３５】
ハニカム構造体13は、断面において、流通孔18の配列方向の延長線上に位置する流通孔18が円形状であるハニカム構造体である。
【００３６】
ハニカム構造体13は、流通孔18が円形状であると、延長線Ｐ上に位置する筒状部５に生じる応力がより緩和される傾向となるので、延長線Ｐ上に位置する筒状部５と延長線Ｑ上に位置する筒状部５に生じる応力の差が小さくなり、ハニカム構造体13の強度をさらに高く維持できて好適である。なお、流出路３ｂの延長線Ｑ上に位置して筒状部５に接する流通孔19が円形状であることがハニカム構造体の強度をより高く維持できるので好適であるが、その他の形状であってもかまわない。流通孔18の開口径は、例えば、流通孔19の開口径の1.5倍以上1.9倍以下であることが好適であり、流通孔18，19‘の開口径は、例えば、円相当径にてそれぞれ1.1ｍｍ以上1.5ｍｍ以下，0.7ｍｍ以上0.8ｍｍ以下となるのが好ましい。。
【００３７】
図５は、本実施形態のハニカム構造体のさらに他の例を示す、軸方向Ａに垂直な断面における部分断面図である。
【００３８】
ハニカム構造体14は、第２の領域Ｎ内に位置し、かつ筒状部５に接する流通孔18，19のそれぞれの内方に隣接する流通孔20，21が円形状であるハニカム構造体である。
【００３９】
ハニカム構造体14は、流通孔20，21が円形状であるので、流通孔20，21を構成する隔壁部２に生じる応力が分散されやすいため、ハニカム構造体14に熱応力などの応力が生じて筒状部５または流通孔20，21より筒状部５側にある隔壁部２などにクラックが生じたとしても、そのクラックが第１の領域Ｍ側に伝搬しにくいので、ハニカム構造体14の強度をさらに高く維持することができて好適である。
【００４０】
ここで、流通孔20，21の開口径は、例えば、円相当径にてそれぞれ1.1ｍｍ以上1.5ｍｍ以下，0.7ｍｍ以上0.8ｍｍ以下である。
【００４１】
図６は、本実施形態のハニカム構造体のさらに他の例を示す、軸方向Ａに垂直な断面における部分断面図である。
【００４２】
ハニカム構造体15は、軸方向Ａに垂直な断面において、筒状部５に接する流通孔18，19の開口面積が、流通孔18，19のそれぞれの内方に隣接する流通孔20，21の開口面積よりも小さいハニカム構造体である。
【００４３】
ハニカム構造体15は、流通孔18，19の開口面積が、それぞれの内方に隣接する流通孔20，21の開口面積よりも小さいと、ハニカム構造体15のアイソスタティック強度をより高くする傾向となり、さらにハニカム構造体15に熱が加わっても、内方から外方に向かって徐々に冷却される傾向となるので、クラックの発生を抑制することができる。なお、流通孔18，19，20，21の開口面積は、断面を複写機（コピー機）等で複写したコピー画像を解析し、流通孔18，19，20，21の個々の面積を求めて、流通孔18と流通孔20，流通孔19と流通孔21の開口面積をそれぞれ対比すればよい。
【００４４】
ここで、流通孔18，19の開口面積は、対応する流通孔20，21の開口面積に対して80％以上90％以下であることが好適である。
【００４５】
また、図１〜６に示す例のハニカム構造体11〜15では、流入側端面（ＩＦ）における、封止されていない流入路３の直径は、封止されている流出路４の直径に対して、1.55倍以上1.95倍以下であることが好適である。このように、直径の比を1.55倍以上とすることで、微粒子を吸着することのできる隔壁部２および封止材９のそれぞれの表面積が大きくなるので、微粒子の捕集量を増大させることができるとともに、直径の比を1.95倍以下とすることで、隔壁部２が極端に薄くならないので、機械的強度が損なわれ難い。ここで、流入路３，流出路４の直径とは、流入側端面（ＩＦ）における隔壁部２に接する内接円の直
径をいい、光学顕微鏡を用いて、倍率を例えば50倍以上100倍以下として測定することが
できる。
【００４６】
また、隔壁部２，封止材９および筒状部５をそれぞれ構成する成分は、主成分が、いずれも線膨張係数が小さい成分、例えば、コージェライト（２ＭｇＯ・２Ａｌ２Ｏ３・５ＳｉＯ２），β−ユークリプタイト（Ｌｉ２Ｏ・Ａｌ２Ｏ３・２ＳｉＯ２），β−スポジュメン（Ｌｉ２Ｏ・Ａｌ２Ｏ３・４ＳｉＯ２），炭化珪素（ＳｉＣ），窒化珪素（Ｓｉ３Ｎ４），サイアロン（Ｓｉ６−ＺＡｌＺＯＺＮ８−Ｚ，但しｚは固溶量で0.1以上１以下で
ある。），ムライト（３Ａｌ２Ｏ３・２ＳｉＯ２），アルミン酸カルシウム（ＣａＡｌ４Ｏ７），燐酸ジルコニウムカリウム（ＫＺｒ２(ＰＯ４)）およびチタン酸アルミニウム（Ａｌ２ＴｉＯ５）の少なくともいずれか１種であることが好適である。
【００４７】
ここで、隔壁部２，封止材９および筒状部５の各主成分とは、それぞれ前記各部材を構成する全成分100質量％に対して50質量％以上を占める成分をいい、この成分の同定はＸ
線回折法によって行ない、また成分の含有量はＩＣＰ発光分析法または蛍光Ｘ線分析法により求めることができる。
【００４８】
また、隔壁部２，封止材９および筒状部５がいずれもチタン酸アルミニウム（Ａｌ２ＴｉＯ５）を主成分とする場合、チタン酸マグネシウム（ＭｇＴｉ２Ｏ５）およびチタン酸鉄（Ｆｅ２ＴｉＯ５）をそれぞれ16質量％以上24質量％以下含んでいることが好適である。この比率は、耐熱性に優れたチタン酸アルミニウム（Ａｌ２ＴｉＯ５）、耐食性に優れたチタン酸マグネシウム（ＭｇＴｉ２Ｏ５）および耐熱劣化性に優れたチタン酸鉄（Ｆｅ２ＴｉＯ５）の最適比率であり、前記各部材の耐熱性，耐食性および耐熱劣化性が良くなる比率である。
【００４９】
また、隔壁部２，封止材９および筒状部５がいずれもチタン酸アルミニウム（Ａｌ２ＴｉＯ５）を主成分とする場合、隔壁部２，封止材９および筒状部５のそれぞれの粒界相の少なくともいずれかは、珪素酸化物を主成分とすることが好適である。これら粒界相の少なくともいずれかが珪素酸化物を主成分とするときには、その粒界相と隣接する結晶粒子同士を強く結合する傾向があるとともに、結晶粒子の異常な粒成長を抑制するため、機械的強度を高くすることができる傾向がある。
【００５０】
特に、この珪素酸化物は、粒界相を構成するそれぞれの酸化物の合計100質量％に対し
て90質量％以上であることが好適である。
【００５１】
なお、この珪素酸化物は、組成式がＳｉＯ２で示される二酸化珪素は安定性が高いため好適であるが、組成式がＳｉＯ２−ｘ（ただし、ｘは０＜ｘ＜２である。）で示される不定比の酸化珪素であっても何等差し支えない。
【００５２】
また、各粒界相は、アルカリ金属の酸化物を含んでいてもよいが、アルカリ金属の酸化物はエンジンオイルに含まれる硫酸ナトリウム，硫酸カルシウム等の硫酸塩に対する耐食性が低いので、その含有量は少ない方が好ましく、各粒界相をそれぞれ構成する酸化物100質量％に対して、12質量％以下であることが好適である。アルカリ金属の酸化物は、こ
の範囲であれば、硫酸塩に対して、隔壁部２，封止材９および筒状部５は、耐食性が損なわれにくいからである。
【００５３】
特に、酸化リチウムおよび酸化ナトリウムは、粒界相をそれぞれ構成する酸化物の合計100質量％に対して、それぞれ２質量％以下であることがより好適である。
【００５４】
また、酸化アルミニウムも硫酸塩に対する耐性が低いので、粒界相をそれぞれ構成する
酸化物の合計100質量％に対して、15質量％以下であることが好適である。
【００５５】
ところで、図１〜６に示す例の本実施形態のハニカム構造体11〜15では、隔壁部２は気孔率が35体積％以上60体積％以下であって、平均気孔径が５μｍ以上26μｍ以下である多孔質のセラミック焼結体からなることが好適である。このような隔壁部２を形成するセラミック焼結体の気孔率および平均気孔径がこの範囲であると、機械的特性を維持しながら、圧力損失の増加を抑制することができるからであり、平均気孔径および気孔率は水銀圧入法に準拠して求めればよい。
【００５６】
具体的には、まず、隔壁部２から質量が0.6ｇ以上0.8ｇ以下となるように平均気孔径および気孔率を測定するための試料を切り出す。
【００５７】
次に、水銀圧入型ポロシメータを用いて、試料の気孔に水銀を圧入し、水銀に加えられた圧力と、気孔内に浸入した水銀の体積を測定する。
【００５８】
この水銀の体積は気孔の体積に等しく、水銀に加えられた圧力と気孔径には以下の式（１）（Washburnの関係式）が成り立つ。
【００５９】
ｄ＝−４σｃｏｓθ／Ｐ・・・（１）
但し、ｄ：気孔径（ｍ）
Ｐ：水銀に加えられた圧力（Ｐａ）
σ：水銀の表面張力（0.485Ｎ／ｍ）
θ：水銀と気孔の表面との接触角（130°）
式（１）から各圧力Ｐに対する各気孔径ｄが求められ、各気孔径ｄの分布および累積気孔体積を導くことができる。そして、累積気孔体積の百分率が50％に相当する気孔径（Ｄ50）を平均気孔径とし、試料の体積に対する累積気孔体積の百分率を気孔率とすればよい。
【００６０】
図７は、本実施形態の一例を模式的に示すガス処理装置の概略断面図である。
【００６１】
ガス処理装置10は、隔壁部２の壁面に触媒（図示しない）を担持した本実施形態のハニカム構造体11を備え、流通孔の封止されていない一端を入口とし、この流通孔と隔壁部２を介した他の流通孔の封止されていない他端を出口として排気ガス（ＥＧ）を通過させることによって、排気ガス（ＥＧ）中の微粒子を隔壁部２で捕集するガス処理装置である。ハニカム構造体11は、その外周を断熱材層６に保持された状態でケース７に収容され、断熱材層６は、例えばセラミックファイバ，ガラスファイバ，カーボンファイバおよびセラミックウィスカーの少なくとも１種から形成されている。
【００６２】
また、ケース７は、例えば、ＳＵＳ303，ＳＵＳ304およびＳＵＳ316等のステンレスか
らなり、その中央部が円筒状に、両端部が円錐台状にそれぞれ形成され、排気ガス（ＥＧ）が供給されるケース７の流入口７ａおよび排気ガス（ＥＧ）が排出される流出口７ｂにはそれぞれ排気管８ａ，８ｂが接続されている。
【００６３】
このようなガス処理装置10の流入側には、ディーゼルエンジン（図示しない）が接続され、このディーゼルエンジンが作動して、排気ガス（ＥＧ）が排気管８ａからケース７に供給されると、ハニカム構造体11の流入側の封止材９が形成されていない流入路３の中に、排気ガス（ＥＧ）が導入されるが、流出側に形成された封止材９によってその流出が遮られる。流出が遮られた排気ガス（ＥＧ）は、通気性を有する隔壁部２を通過して、隣接する流出路４に導入される。排気ガス（ＥＧ）が隔壁部２を通過するとき、隔壁部２の壁面や隔壁部２の気孔の表面で排気ガス（ＥＧ）中の微粒子が捕集される。微粒子が捕集さ
れた排気ガス（ＥＧ）は、浄化された状態で、封止材９が形成されていない流出路４から排気管８ｂを介して外部に排出される。
【００６４】
このようなガス処理装置10では、隔壁部２の壁面に担持される触媒は、例えば、ルテニウム，ロジウム，パラジウム，イリジウム，白金等の白金族金属およびその酸化物、金，銀，銅等の周期表第11族金属、酸化バナジウムのうちの少なくともいずれか１種からなり、軽油等の燃料が気化したガスが供給されると、隔壁部２で捕集された排気ガス中の微粒子を酸化して燃焼させる。特に、金，銀，銅等の周期表第11族金属を選んだ場合、その粒子はナノメートルレベルの微粒であることが好適である。
【００６５】
さらに、壁面に担持された触媒と排気ガスとの接触面積を大きくするために、γアルミナ，δアルミナおよびθアルミナ等の比表面積が大きい粉体を隔壁部２の壁面に担持しても好適である。
【００６６】
本実施形態のハニカム構造体11〜15では、上述したように、隔壁部２の壁面に触媒を担持しているときには、低い温度で微粒子を燃焼除去しやすくなるので、隔壁部２には溶損やクラックが生じにくくなる。さらに、壁面のみならず、隔壁部２の気孔の表面に触媒を担持していても好適である。
【００６７】
さらに、排気ガス中の微粒子を酸化して燃焼させるための触媒とともに、窒素酸化物（ＮＯｘ）を吸蔵して還元するための触媒であるＺＳＭ−５，ＺＳＭ−11，ＺＳＭ−12，ＺＳＭ−18，ＺＳＭ−23，ＭＣＭゼオライト，モルデナイト，ファージャサイト，フェリエライトおよびゼオライトベータの少なくとも１種を隔壁部２の壁面および隔壁部２の気孔の表面の少なくともいずれかに担持させてもよい。
【００６８】
このような本実施形態のガス処理装置10は、例えば、本実施形態の一例であるハニカム構造体11を備えているときには、ハニカム構造体11にクラックが生じにくくなっているので、長期信頼性を向上できる。
【００６９】
なお、本実施形態のガス処理装置10は、本実施形態のハニカム構造体11を備えてなる場合について、上述の通り説明したが、ハニカム構造体11に替えて、ハニカム構造体12〜15のいずれかを用いてもよいことはいうまでもない。
【００７０】
また、本実施形態では流体が気体である排気ガスを用いた例について説明したが、流体として液体を用いることも可能である。例えば、流体として上水または下水を用いることが可能であり、本実施形態のガス処理装置を液体の濾過用としても適用することができる。
【００７１】
次に、ハニカム構造体11〜15の製造方法の一例について説明する。
【００７２】
隔壁部２，封止材９および筒状部５の主成分がいずれもチタン酸アルミニウムであるセラミック焼結体からなるハニカム構造体11〜15を得る場合には、まず、酸化アルミニウムの粉末を27〜33質量％，酸化第二鉄の粉末を13〜17質量％，酸化マグネシウムの粉末を７〜13質量％および残部を酸化チタンの粉末として調合した調合原料を水，アセトンまたは２−プロパノールとともに混合して一次原料を得る。ここで、用いる前記各粉末は、いずれも純度が高い粉末を用いることが好ましく、その純度は99.0質量％以上、特に99.5質量以上であることがさらに好適である。なお、チタン酸マグネシウム（ＭｇＴｉ２Ｏ５）およびチタン酸鉄（Ｆｅ２ＴｉＯ５）がチタン酸アルミニウム（Ａｌ２ＴｉＯ５）に固溶することができるのであれば、これら金属酸化物の粉末以外に炭酸塩，水酸化物および硝酸塩などの粉末を用いてもよく、またこれらの化合物の粉末を用いてもよい。
【００７３】
次に、得られた一次原料を大気雰囲気中、温度を1400℃以上1500℃以下として、１時間以上５時間以下で仮焼することにより、元素Ｔｉ，Ａｌ，ＭｇおよびＦｅが互いに固溶した擬ブルッカイト型の結晶からなる仮焼粉末を得ることができる。
【００７４】
この仮焼粉末をＡＳＴＭ Ｅ 11−61に記載されている粒度番号が230のメッシュの篩い
に通すことによって、例えば、粒径が61μｍ以下に分級された仮焼粉末を得る。そして、この分級された仮焼粉末に、例えば、平均粒径が１μｍ以上３μｍ以下であって、添加量が仮焼粉末100質量部に対して、0.4質量部以上1.2質量部以下である酸化珪素の粉末と、
添加量が仮焼粉末100質量部に対して、１質量部以上13質量部以下であるグラファイト，
澱粉またはポリエチレン樹脂等の造孔剤とを添加した後、さらに可塑剤，増粘剤，滑り剤および水等を加えて、万能攪拌機，回転ミルまたはＶ型攪拌機等を使って混練物を作製する。そして、この混練物を三本ロールミルや混練機等を用いて混練し、可塑化した坏土を得る。
【００７５】
次に、この坏土を押出成形機を用いて成形する。この押出成形機には成形型が装着され、その成形型は成形体の外径を決定する内径が、例えば155ｍｍ以上300ｍｍ以下であり、ハニカム構造体11〜15の隔壁部２および筒状部５を形成するためのスリットを有しており、このスリットは、例えば、流通孔18を構成する筒状部５の表面Ｓ１と隔壁部２の表面Ｓ２に対応するスリットの表面が、表面Ｓ１から表面Ｓ２にかけて連続的に変化した曲面となっており、ハニカム構造体11〜15のそれぞれの隔壁部２および筒状部５の形状に対応している。
【００７６】
そして、上述したような成形型が装着された押出成形機に坏土を投入し、圧力を加えてハニカム状の成形体を作製し、得られた成形体を乾燥して所定長さに切断する。
【００７７】
次に、切断された成形体の複数の流通孔の流入側および流出側のそれぞれを交互に封止する封止材９を作製する。具体的には、まず、流出側端面（ＯＦ）で封止材９が封止する部分ができるように市松模様にマスキングし、成形体の流出側端面（ＯＦ）側を、スラリー化された混錬物に浸漬する。なお、マスキングが施されていない流通孔には、流入側端面（ＩＦ）から撥水性の樹脂が被覆された先端部を備え、この先端部が平坦に形成されたピンを、予め挿入しておき、流出側で流通孔に浸入したスラリーを常温にて乾燥する。このようにすることによって、成形体の流出側の封止材９が形成される。そして、前記ピンを抜き、上述の作業と同じ作業を成形体の流入側でも行ない、封止材９を形成する。
【００７８】
次に、得られた成形体を、温度を1300〜1500℃として２〜10時間ほど焼成炉の中に保持することにより焼成され、本実施形態のハニカム構造体11〜15を得ることができる。
【００７９】
次に、隔壁部２，封止材９および筒状部５の主成分がいずれもコージェライトであるセラミック焼結体からなるハニカム構造体11〜15を得る場合には、焼結体におけるコージェライトの組成がＳｉＯ２が40〜56質量％、Ａｌ２Ｏ３が30〜46質量％、ＭｇＯが12〜16質量％となるように、カオリン、仮焼カオリン、アルミナ、水酸化アルミニウム、シリカ、タルクまたは焼タルクなどのコージェライト化する原料を調合して調合原料を得る。これ以降、ハニカム構造体11〜15を得るまでの工程は、焼成の温度を1300〜1700℃から1350〜1450℃に変更する以外は、主成分がチタン酸アルミニウムの場合と同様である。
【００８０】
このように作製されたハニカム構造体11〜15は、内方側における微粒子の捕集量を低減することなく、外方側の強度を高くすることができるので、ハニカム構造体を再生するために、捕集した微粒子の燃焼除去を頻繁に繰り返したりしても、クラックが生じにくい。
【００８１】
さらに、隔壁部２の壁面に触媒を担持するハニカム構造体11〜15を得るには、上述した製造方法によって得られたハニカム構造体11〜15を、触媒となる、例えば、ルテニウム，ロジウム，パラジウム，オスミウム，イリジウムおよび白金等の白金族金属の可溶性の塩と、ポリビニルアルコール等のバインダーと水とからなるスラリーに、上述した焼成によって得られたハニカム構造体11〜15を浸漬させた後、温度を100℃以上150℃以下で１時間以上48時間以下保持することによって乾燥すればよい。そして、乾燥させた後、温度を600℃以上700℃以下で２時間以上４時間以下熱処理することにより、隔壁部２の壁面に触媒を担持したハニカム構造体11〜15を得ることができる。
【００８２】
ここで、可溶性の塩としては、例えば、硝酸パラジウム（Ｐｄ（ＮＯ３）２），硝酸ロジウム（Ｒｈ（ＮＯ）３）３），塩化ルテニウム（ＲｕＣｌ３），塩化イリジウム酸（Ｈ２ＩｒＣｌ６・ｎＨ２Ｏ），塩化白金酸（Ｈ２ＰｔＣｌ６・ｎＨ２Ｏ）およびジニトロジアンミン白金（Ｐｔ（ＮＯ２）２（ＮＨ３）２）等があり、担持させようとする触媒に応じてこれら可溶性の塩から選べばよい。また、不純物の混入を防ぐため、水はイオン交換水であることが好適である。
【００８３】
また、窒素酸化物（ＮＯｘ）を吸蔵して還元するための触媒であるＺＳＭ−５，ＺＳＭ−11，ＺＳＭ−12，ＺＳＭ−18，ＺＳＭ−23，ＭＣＭゼオライト，モルデナイト，ファージャサイト，フェリエライトおよびゼオライトベータの少なくとも１種を隔壁部２の壁面および隔壁部２の気孔の表面の少なくともいずれかに担持させる場合には、白金族金属に加え、アルカリ金属，アルカリ土類金属，希土類金属から選択される少なくともいずれかをスラリーに添加しておけばよい。
【００８４】
そして、上述した方法によって作製されたハニカム構造体11〜15の外周を断熱材層６で被覆した状態で、ケース７に収容した後、排気管８ａをケース７の流入口７ａに、また、排気管８ｂをケース７の流出口７ｂに、それぞれ接続することで、図７に示す例の本実施形態のガス処理装置10を得ることができる。
【００８５】
以下、本発明の実施例を具体的に説明するが、本発明はこれらの実施例により限定されるものではない。
【実施例１】
【００８６】
まず、酸化アルミニウムの粉末を30質量％，酸化第二鉄の粉末を15質量％，酸化マグネシウムの粉末10質量％および残部を酸化チタンの粉末として調合した調合原料を水とともに混合したスラリーを噴霧乾燥法で乾燥し、平均粒径が175μｍの顆粒を得た。ここで、
前記各粉末の純度は、いずれも99.5質量％とした。
【００８７】
次に、得られた顆粒を大気雰囲気中、温度を1450℃として、３時間で仮焼することにより、元素Ｔｉ，Ａｌ，ＭｇおよびＦｅが互いに固溶した擬ブルッカイト型の結晶からなる仮焼粉末を得た。
【００８８】
この仮焼粉末をＡＳＴＭ Ｅ 11−61に記載されている粒度番号が230のメッシュの篩い
に通すことによって、粒径が61μｍ以下に分級された仮焼粉末を得た。そして、この分級された仮焼粉末に、例えば、平均粒径が２μｍであって、添加量が仮焼粉末100質量部に
対して0.8質量部である酸化珪素の粉末と、添加量が仮焼粉末100質量部に対して７質量部以下であるグラファイトを添加した後、さらに可塑剤，増粘剤，滑り剤および水等を加えて、万能攪拌機を使って混練物を作製した。そして、この混練物の一部を残し、混練機を用いて混練し、可塑化した坏土を得た。
【００８９】
次に、作製した坏土を用いて、図１および図２に示すハニカム構造体11における、曲面
Ｓの曲率が7.3ｍｍ−１であり、筒状部５の表面Ｓ３が隔壁部２の表面Ｓ４と直線的に交
わる成形体Ｇ１を押出成形法によって得た後、乾燥して所定長さに切断した。
【００９０】
また、同様にして、曲面Ｓおよび曲面Ｓ’の各曲率がそれぞれ7.3ｍｍ−１,3.3ｍｍ−
１となる成形体Ｇ２を押出成形法によって得た後、乾燥して所定長さに切断した。
【００９１】
さらに、同様にして、曲面Ｓおよび曲面Ｓ’の各曲率がそれぞれ7.3ｍｍ−１,５ｍｍ−１となる成形体Ｇ３を押出成形法によって得た後、乾燥して所定長さに切断した。
【００９２】
また、比較例として、筒状部５の表面Ｓ１が隔壁部２の表面Ｓ２に、また、筒状部５の表面Ｓ３が隔壁部２の表面Ｓ４に、それぞれ直線的に交わる成形体Ｇ４を押出成形法によって得た後、乾燥して所定長さに切断した。
【００９３】
次に、流出側端面（ＯＦ）で封止材９が封止する部分ができるように市松模様にマスキングした後、残しておいた混錬物をスラリー化して流出側端面（ＯＦ）を浸漬した。そして、スラリーに焼結体の流出側を浸漬した状態で、撥水性の樹脂が被覆された先端部を備え、この先端部が平坦に形成されたピンを、流入側端面（ＩＦ）から封止材９を形成する流通孔に挿入して、ピンの先端部の位置を調節して、封止材９の厚みが2.5ｍｍとなるよ
うにした後、流出側で流通孔に浸入したスラリーを常温にて乾燥させることによって、成形体Ｇ１〜Ｇ４の流出側の封止材９をそれぞれ形成した。そして、ピンを抜き、上述の作業と同じ作業を成形体Ｇ１〜Ｇ４の流入側でも行ない、流入側の封止材９をそれぞれ形成した。
【００９４】
そして、電気炉を用いて成形体Ｇ１〜Ｇ４を、焼成温度を1380℃として、３時間保持することにより焼成して試料Ｎｏ．１〜４を得た。
【００９５】
なお、試料Ｎｏ．１〜４は、いずれも外径が144ｍｍ、また図１に示す軸方向Ａの長さ
Ｌが156ｍｍであって、軸方向Ａに対して垂直な断面における流通孔の単位面積当たりの
個数を300ＣＰＳＩとした。また、成形体Ｇ１〜Ｇ４の作製で用いる押出成形機は、成形
体Ｇ１〜Ｇ４の筒状部５および隔壁部２を形成するためのスリットを有する成形型をそれぞれ装着して用いた。
【００９６】
そして、各試料を、図７に示すガス処理装置10のケース７に収容した後、排気管８ａをそれぞれディーゼル微粒子発生装置（図示しない）に接続した。そして、この装置から微粒子を含む、温度25℃の乾燥空気を単位時間当たりの流量を2.27Ｎｍ３／分として各試料に向かって噴射して、ハニカム構造体の体積0.001ｍ３に対して、微粒子を12ｇ捕集した
。
【００９７】
そして、ハニカム構造体の流入側端面（ＩＦ）側に配置された電気ヒータ（図示しない）を用い、捕集された微粒子を燃焼除去することによってハニカム構造体を再生した。
【００９８】
再生条件は、流入側端面（ＩＦ）付近における燃焼温度および燃焼時間をそれぞれ1250℃，10分として、ハニカム構造体に空気を供給し、この空気の単位時間当たりの流量を1.0ｍ３／分とした。各試料を再生させた後、再度、上述した方法と同じ方法で試料Ｎｏ．
１〜４の体積0.001ｍ３に対して、微粒子を12ｇ捕集した。この捕集および再生を１サイ
クルとして、このサイクルを繰り返し、再生した後に、筒状部５を目視で観察し、クラックが初めて観察されたサイクル数を表１に示す。
【００９９】
【表１】
0005791391.tif 000002
【０１００】
表１に示すように、試料Ｎｏ．４は、筒状部５に面する曲面を有していないことから、筒状部５に歪が生じやすく、筒状部５にクラックが比較的早い段階で筒状部５に観察された。
【０１０１】
一方、試料Ｎｏ．１〜３は、流通孔18が筒状部５に面する曲面を有することから、延長線Ｐ上に位置する筒状部５に生じる応力がより緩和され、延長線Ｐ上に位置する筒状部５と延長線Ｑ上に位置する筒状部５に生じる応力の差が小さくなり、筒状部５にクラックが生じにくく、ハニカム構造体の強度を高く維持できていることがわかった。
【０１０２】
さらに、試料Ｎｏ．２，３は、流通孔19が筒状部５に面する曲面を有することから、延長線Ｑ上に位置する筒状部５に生じる応力が緩和され、筒状部５にクラックがさらに生じにくいことがわかった。
【０１０３】
以上のことから、試料Ｎｏ．１〜３は、筒状部５に熱応力などの応力が集中してもクラックが生じにくいので、強度が低下しにくいことがわかった。
【実施例２】
【０１０４】
次に、実施例１で用いた坏土を用いて、図１および図２に示すハニカム構造体11における、曲面Ｓの曲率が５ｍｍ−１であり、筒状部５の表面Ｓ３が隔壁部２の表面Ｓ４に直線的に交わる成形体Ｇ５を押出成形法によって得た後、乾燥して所定長さに切断した。
【０１０５】
また、図３に示すハニカム構造体12における曲面Ｓの曲率が５ｍｍ−１であって、流通孔18，19のそれぞれの内方に隣接する流通孔20，21を構成する隔壁部２の筒状部５側の面（曲面）Ｔの曲率が５ｍｍ−１である成形体Ｇ６を押出成形法によって得た後、乾燥して所定長さに切断した。
【０１０６】
そして、実施例１に示した方法と同じ方法を用いて、成形体Ｇ５およびＧ６にそれぞれ図１に示すような封止材９を形成した後、電気炉を用いて成形体Ｇ５およびＧ６を、焼成温度1380℃で、３時間保持することにより焼成して、それぞれハニカム構造体11，12である試料Ｎｏ．５および６を得た。
【０１０７】
なお、試料Ｎｏ．５および６は、いずれも外径が144ｍｍ、また図１に示す軸方向Ａの
長さＬが156ｍｍであって、軸方向Ａに対して垂直な断面における流通孔３の単位面積当
たりの個数を300ＣＰＳＩとした。また、成形体Ｇ５およびＧ６の作製で用いる押出成形
機は、成形体Ｇ５およびＧ６の筒状部５および隔壁部２を形成するためのスリットを有する成形型をそれぞれ装着して用いた。
【０１０８】
そして、各試料を、図７に示すガス処理装置10のケース７に収容した後、排気管８ａをそれぞれディーゼル微粒子発生装置（図示しない）に接続した後、実施例１で示した方法と同じ方法で微粒子を捕集し、同じ方法でハニカム構造体を再生した。そして、実施例１
で示した捕集および再生を１サイクルとして、このサイクルを15サイクル終了した後に、ワイヤーソーを用いて、軸方向Ａに対して垂直に切断して、筒状部５におけるクラックの有無を目視で観察した。また、筒状部５で観察されたクラックが第１の領域Ｍ側に位置する隔壁部２に伝播しているかどうかについて、目視で観察した。
【０１０９】
その結果を表２に示す。表２の「良」は、15サイクル終了した後にクラックが観察されたことを、また、表２の「優」は、15サイクル終了してもクラックが観察されなかったことを示す。
【０１１０】
【表２】
0005791391.tif 000003
【０１１１】
表２に示すように、試料Ｎｏ．６は、流通孔20，21を構成する隔壁部２の筒状部５側の面Ｔが曲面であるので、筒状部５にクラックが生じても、このクラックは内方側の隔壁部２に伝搬しにくくなっていることがわかった。
【実施例３】
【０１１２】
次に、実施例１で用いた坏土を用いて、図１および図２に示すハニカム構造体11における、曲面Ｓの曲率が６ｍｍ−１であり、筒状部５の表面Ｓ１が隔壁部２の表面Ｓ２に直線的に交わる成形体Ｇ７を押出成形法によって得た後、乾燥して所定長さに切断した。
【０１１３】
また、図４に示すハニカム構造体13における、流通孔18および流通孔19が、各開口径がそれぞれ1.3ｍｍ，0.8ｍｍの円形状である成形体Ｇ８を押出成形法によって得た後、乾燥して所定長さに切断した。
【０１１４】
そして、実施例１に示した方法と同じ方法を用いて、成形体Ｇ７およびＧ８にそれぞれ図１に示すような封止材９を形成した後、電気炉を用いて成形体Ｇ７およびＧ８を、焼成温度1380℃で、３時間保持することにより焼成して、それぞれハニカム構造体11，13である試料Ｎｏ．７および８を得た。
【０１１５】
なお、試料Ｎｏ．７および８は、いずれも外径が144ｍｍ、また図１に示す軸方向Ａの
長さＬが156ｍｍであって、軸方向Ａに対して垂直な断面における流通孔３の単位面積当
たりの個数を300ＣＰＳＩとした。また、成形体Ｇ７およびＧ８の作製で用いる押出成形
機は、成形体Ｇ７およびＧ８の筒状部５および隔壁部２を形成するためのスリットを有する成形型をそれぞれ装着して用いた。
【０１１６】
そして、実施例１と同様にして、各試料の筒状部５にクラックが初めて観察されたサイクル数を表３に示す。
【０１１７】
【表３】
0005791391.tif 000004
【０１１８】
表３に示すように、試料Ｎｏ．８は、断面において、流通孔18，19が円形状であることから、筒状部５に生じる応力をより緩和できるので、クラックが生じにくく、ハニカム構造体の強度をさらに高く維持できることが分かった。
【実施例４】
【０１１９】
次に、実施例１で用いた坏土を用いて、図１および図２に示すハニカム構造体11における、曲面Ｓの曲率が6.5ｍｍ−１であり、筒状部５の表面Ｓ１が隔壁部２の表面Ｓ２に直
線的に交わる成形体Ｇ９を押出成形法によって得た後、乾燥して所定長さに切断した。
【０１２０】
また、図５に示すハニカム構造体14における、流通孔18および流通孔20の各開口径がいずれも1.3ｍｍの円形状であり、流通孔19および流通孔21の各開口径がいずれも0.8ｍｍの円形状である成形体Ｇ10を押出成形法によって得た後、乾燥して所定長さに切断した。
【０１２１】
また、図６に示すハニカム構造体15における、流通孔18および流通孔20は各開口径がそれぞれ1.1ｍｍ，1.3ｍｍの円形状であり、流通孔19および流通孔21の各開口径がそれぞれ0.6ｍｍ，0.8ｍｍの円形状である成形体Ｇ11を押出成形法によって得た後、乾燥して所定長さに切断した。
【０１２２】
そして、実施例１に示した方法と同じ方法を用いて、成形体Ｇ９〜Ｇ11にそれぞれ図１に示すような封止材９を形成した後、電気炉を用いて成形体Ｇ９〜Ｇ11を、焼成温度1380℃で、３時間保持することにより焼成して、それぞれハニカム構造体11，14，15である試料Ｎｏ．９〜11を得た。
【０１２３】
なお、試料Ｎｏ．９〜11は、いずれも外径が144ｍｍ、また図１に示す軸方向Ａの長さ
Ｌが156ｍｍであって、軸方向Ａに対して垂直な断面における流通孔３の単位面積当たり
の個数を300ＣＰＳＩとした。また、成形体Ｇ９〜Ｇ11の作製で用いる押出成形機は、成
形体Ｇ９〜Ｇ11の筒状部５および隔壁部２を形成するためのスリットを有する成形型をそれぞれ装着して用いた。
【０１２４】
そして、各試料を、図７に示すガス処理装置10のケース７に収容した後、排気管８ａをそれぞれディーゼル微粒子発生装置（図示しない）に接続した後、実施例１で示した方法と同じ方法で微粒子を捕集し、同じ方法でハニカム構造体を再生した。そして、実施例１で示した捕集および再生を１サイクルとして、このサイクルを25サイクル終了した後に、ワイヤーソーを用いて、軸方向Ａに対して垂直に切断して、実施例２に示した方法と同じ方法で、筒状部５におけるクラックの有無を目視で観察した。また、筒状部５で観察されたクラックが流通孔20，21を仕切る隔壁部２よりも内方側に位置する隔壁部２に伝播しているかどうかについて、隔壁部２を目視で観察した。
【０１２５】
また、同じ試料も別途用意し、30サイクル終了した後、上述した方法と同じ方法を用い
て、筒状部５におけるクラックの有無および隔壁部２へのクラックの伝搬を観察した。
【０１２６】
その結果を表４に示す。表４の「良」は、それぞれ25サイクル，30サイクル終了した後にクラックが観察されたことを、また、表４の「優」は、それぞれ25サイクル，30サイクル終了してもクラックが観察されなかったことを示す。
【０１２７】
【表４】
0005791391.tif 000005
【０１２８】
表４に示すように、試料Ｎｏ．10，11は、流通孔18，19のそれぞれの内方側に隣接する流通孔20，21が円形状であることから、筒状部５にクラックが生じ、捕集および再生を続けても、クラックは内方側の隔壁部２に伝搬しにくくなっていることがわかった。
【０１２９】
特に、試料Ｎｏ．11は、流通孔18，19の開口面積が、流通孔20，21の開口面積よりも小さいことから、筒状部５にクラックが生じ、捕集および再生をさらに続けても、クラックが内方側の隔壁部２に伝搬しにくくなっていることがわかった。
【実施例５】
【０１３０】
次に、実施例１で用いた坏土を用いて、図１および図２に示すハニカム構造体11の形状で、筒状部５の表面Ｓ１から隔壁部２の表面Ｓ２にかけて連続的に変化する曲面Ｓの曲率が５ｍｍ−１となる成形体Ｇ12を押出成形法によって得た後、乾燥して所定長さに切断した。また、これを繰り返して成形体Ｇ12をもう１体作製した。
【０１３１】
そして、実施例１に示した方法と同じ方法を用いて、成形体Ｇ12にそれぞれ図１に示すような封止材９を形成した後、電気炉を用いて成形体Ｇ12を、焼成温度1380℃で、３時間保持することにより焼成して、ハニカム構造体11である試料Ｎｏ．12および13を得た。
【０１３２】
そして、試料Ｎｏ．12については、硝酸パラジウム（Ｐｄ（ＮＯ３）２），ポリビニルアルコールおよび水とからなるスラリーに、上述した焼成によって得られた試料Ｎｏ．８を浸漬させ、温度を130℃で24時間保持することによって乾燥させた後、温度を600℃で２時間熱処理することにより、隔壁部２の壁面に触媒を担持したハニカム構造体とした。
【０１３３】
なお、試料Ｎｏ．12および13は、いずれも外径が144ｍｍ、また図１に示す軸方向Ａの
長さＬが156ｍｍであって、軸方向Ａに対して垂直な断面における流通孔３の単位面積当
たりの個数を300ＣＰＳＩとした。
【０１３４】
そして、各試料を、図７に示すガス処理装置10のケース７に収容した後、排気管８ａをそれぞれディーゼル微粒子発生装置（図示しない）に接続した後、この装置から微粒子を含む、温度25℃の乾燥空気を単位時間当たりの流量を2.27Ｎｍ３／分として各試料に向かって噴射して、ハニカム構造体の体積0.001ｍ３に対して、微粒子を12ｇ捕集した。
【０１３５】
そして、ハニカム構造体の流入側端面（ＩＦ）側に配置された電気ヒータ（図示しない
）を用い、流入側端面（ＩＦ）付近における温度を300℃として、捕集された微粒子を10
分間に亘って燃焼除去した。なお、この間、ハニカム構造体には空気を供給し、この空気の単位時間当たりの流量を1.0ｍ３／分とした。
【０１３６】
そして、ハニカム構造体の流入側端面（ＩＦ）側から微粒子の燃え残りの状態を目視で観察したところ、試料Ｎｏ．12は、隔壁部２の壁面に触媒を担持していることから、隔壁部２の壁面に触媒を担持していない試料Ｎｏ．13よりも微粒子の燃え残りが少ないことがわかった。つまり、試料Ｎｏ．12は、試料Ｎｏ．13に比べて微粒子の燃焼効率が良好なので、より短時間または低温での微粒子の燃焼除去が可能となり、溶損やクラックが隔壁部２にさらに生じにくいといえる。
【０１３７】
上述した通り、本実施形態のガス処理装置10は、実施例１〜５で示した本実施形態のハニカム構造体を備えているときには、筒状部５にクラックが生じにくく、また、このクラックが筒状部５に生じても隔壁部２に伝搬しにくくなっているので、長期間に亘って効率よく使用することができるといえる。
【符号の説明】
【０１３８】
11，12，13，14，15：ハニカム構造体
２：隔壁部
３：流入路
４：流出路
５：筒状部
６：断熱材層
７：ケース
８：排気管
９：封止材
10：ガス処理装置
16,17,18,19,20,21：流通孔
【図１】
0005791391.tif 000006
【図２】
0005791391.tif 000007
【図３】
0005791391.tif 000008
【図４】
0005791391.tif 000009
【図５】
0005791391.tif 000010
【図６】
0005791391.tif 000011
【図７】
0005791391.tif 000012